СОСТАВ ДЛЯ ПОЛИРОВКИ СТЕКЛА НА ОСНОВЕ ДВУОКИСИ ЦЕРИЯ И ПРОЦЕСС ДЛЯ ЕГО ИЗГОТОВЛЕНИЯ

1. Способ изготовления полировального состава на основе диоксида церия, включающий в себя:
(a) суспендирование неорганической соли церия или гидроксида церия с содержанием церия, рассчитанного как количество оксида церия в диапазоне 50-100%, в расчете на общее содержание редкоземельного оксида (TREO) в водной среде с получением, таким образом, водной суспензии;
3
4
2
4
(b) обработку упомянутой водной суспензии кислотой или солью кислоты, выбранной из группы, состоящей из HF, HPO и HSO, с получением, таким образом, твердых частиц, суспендированных в упомянутой водной среде;
(c) отделение упомянутых твердых частиц от упомянутой водной среды; и
(d) прокаливание отделенных твердых частиц при температуре от 750 до 1200°C и измельчение прокаленных твердых частиц до зерен, размером в диапазоне 0,5-5,0 мкм.
2. Способ согласно п.1, отличающийся тем, что упомянутое содержание церия составляет менее 100% в расчете на TREO, причем остаток составляет по меньшей мере один редкоземельный металл, выбранный из группы, состоящей из: Y, La, Pr, Nd, Sm, Eu, Gd, Tb, Dy, Ho, Er, Tm, Yb и Lu.
4
3. Способ согласно любому из пп.1 или 2, отличающийся тем, что к суспензии добавляют Zr(OH) и/или по меньшей мере один редкоземельный оксид металла, выбранный из группы редкоземельных металлов Y, La, Pr, Nd, Sm, Eu, Gd, Tb, Dy, Ho, Er, Tm, Yb и Lu.
4. Процесс согласно п.3, отличающийся тем, что в качестве упомянутого по меньшей мере одного оксида редкоземельного элемента к суспензии добавляют соединение-предшественник оксида редкоземельного элемента.
5. Способ согласно п.4, отличающийся тем, что в качестве предшественника оксида редкоземельного элемента используют гидроксид, хлорид или нитрат редкоземельного элемента.
2
3
6. Способ согласно п.3, отличающийся тем, что редкоземельный оксид представляет собой LaO.
7. Полировальный состав на основе диоксида церия, получаемый с помощью способа согласно любому из пп.1-6.
2
5
3
8. Полировальный состав на основе диоксида церия согласно п.7, отличающийся тем, что он содержит фторид в диапазоне 0,5-14 мас.%, фосфор, рассчитанный в виде содержания PO в диапазоне 0,5-5 мас.%, и серу, рассчитанную в виде содержания SO в диапазоне 0,3-5 мас.%.